(57)【要約】  成分（Ａ）光硬化性修復材料、（Ｂ）歯科医のハンドピースに接続するためのダイアモンド製研削材及び（Ｃ）ボンディング材溶液を収容するセットを、場合により歯科医業務における歯科補綴物の修復、補填及び裏装に利用する。【特許請求の範囲】
【請求項１】
歯科医実務における歯科補綴物の修復、補填及び裏装用のセットであって、
Ａ  光硬化性修復材料、
Ｂ  歯科医のハンドピースに接続するためのダイアモンド製研削材及び
Ｃ  ボンディング材溶液
を収容するセット。
【請求項２】
付加的に混合板を収容する、請求項１に記載のセット。
【請求項３】
歯科医実務における歯科補綴物の修復、補填及び裏装のための、請求項１又は２に記載のセットの使用。
【請求項４】
歯科医実務における歯科補綴物の修復のための、請求項１又は２に記載のセット。
【請求項５】
歯科医実務における歯科補綴物の裏装のための、請求項１又は２に記載のセット。
【請求項６】
歯科医実務における歯科補綴物の補填のための、請求項１又は２に記載のセット。
【発明の詳細な説明】
【技術分野】
【０００１】
本発明は、歯科医のための、その実務における補綴物の修復、補填及び裏装が可能なセットに関する。
【０００２】
補綴物に損失が生じ、これが破折すれば、この患者は歯科医を訪れなければならず、次いでその修復を技工室内で行わせる。このことは、一般的に、患者が数時間から数日にわたって補綴物を断念しなければならないことを意味する。
【０００３】
担体の口腔内の状況が変化すると、もはや補綴物が適合して設置されなくなる。これを補填するために、同様に歯科医により歯科技工室が起動される。目下のところ、２種の方法が使用されている：
１．直接裏装法：
補綴物上にプラスチック（「常温ポリマー」）を塗布し、次いでそれを口腔内に入れることにより、欠損部分の均整が図られる。このプラスチックを硬化させた後に、こうして裏装された補綴物は更に適切に仕上げされる。この方法は、口腔粘膜上での常温ポリマーの硬化の際にアレルギー及び発熱が考えられるため、及び仕上げの機会が不十分であるために、議論されている。この直接裏装法のために、例えば材料（Ｆａ  Ｄｒｅｖｅ社製のＬｉｇｈｔｄｏｎ−Ｕ）が市販されているが、これは口腔外で硬化されるという欠点を有する。これにより、取出しの間の材料の変動がもたらされることがある。
２．間接裏装法：
補綴物上に印象材を適用し、そして原則的に総義歯の場合の機能印象と類似する「補綴物印象」を歯科技工室内で適切に加工し、これは新たな補綴物の製造する場合も同様である。口腔粘膜に向けられた補綴物基底部分の回復が見られ、一方で永久歯及び（場合により）鉤又は他の維持要素は変化せずに留まる。欠点は、待ち時間が極めて長い（場合によっては、２日間に至る）ことである。
【０００４】
挙げられた欠点を除くために、歯科医実務における修復に必要な全てを直接収容するキットを開発した。これは特に、歯科医実務における歯科補綴物の修復、補填及び裏装用のセットである。このキットは、光硬化性修復材料、歯科医のハンドピースに接続するためのダイアモンド製研削材、及びボンディング材溶液から構成される。選択的に、更に、混合板を加えてよい。
【０００５】
修復材料は、有利には、光硬化性の一成分−補綴物−プラスチック、例えば以下の組成物である：ジメタクリレート及び多官能性メタ−／アクリレート（商品名「Ｖｅｒｓｙｏ（登録商標）ｄｉｒｅｃｔ」、Ｈｅｒａｅｕｓ  Ｋｕｌｚｅｒ社製）からの架橋された有機マトリックス。成分は、とりわけ：トリメチルプロピリジントリメタクリレート（ＣＡＳ：３２９０−９２−４）、脂肪族ウレタンアクリレート；ビスフェノール−Ａ−エトキシレート（２）ジメタクリレート（ＣＡＳ：２４４４８−２０−２）（ＣＡＳ：２４４４８−２０−２）及び２，２−ジメトキシ−１，２−ジフェニル−エタン−１−オン（ＣＡＳ：２４６５０−４２−８）である。
【０００６】
この材料は、原則的に、ポリメチルメタクリレート系からの慣用のプラスチックとの適合性を示す。これにより、古い補綴物についても修復及び裏装を実施できる。
【０００７】
これを用いて、破損した補綴物を、以下のように修復する：
修復されるべき表面を傾斜させ、そして中粒のダイアモンドを用いて粗く削る。
粗く削られた表面に、Ｖｅｒｓｙｏ（登録商標）．ｂｏｎｄのボンディング材を十分に塗り込み、そして少なくとも６０秒にわたって浸透させる。
次いで、この調整された表面を光重合させる。
この修復箇所上にＶｅｒｓｙｏ（登録商標）．ｄｉｒｅｃｔを塗布し、そして形作る。
ランプ及び修復箇所の大きさに応じて、重合時間は１ｃｍ2につき３０〜４０秒であることが望ましい。
【０００８】
この利点は、特に、患者にとって時間が節約されることである。更なる利点は、相互に適合性を示す全種の材料が統合されることである。このように、実務において、適合性を示さない材料の混同又は組み合わせは、もたらされ得ない。
【０００９】
裏装は、本発明にかかるキットを用いて、以下のように実施できる：
直接裏装法
補綴物基底から、湿分及び不純物を遊離させる。基底面を広範に平面的に加工し、そして少なくとも１ｍｍの材料を削除する。次いで、加工された表面を中粒（１２５μｍ）のダイアモンドを用いて粗く削る。粗く削られた表面に、Ｖｅｒｓｙｏ（登録商標）．ｂｏｎｄのボンディング材を十分に塗り込み、そして少なくとも６０秒にわたって浸透させる。次いで、調整された表面を光重合させる。重合時間は、１ｃｍ2当たり少なくとも１０秒であり、その際、重合用ランプは、この調整された表面に可能な限り近づけて保たせる。
【００１０】
Ｖｅｒｓｙｏ（登録商標）．ｄｉｒｅｃｔを、基底面上に広範に平面的に塗布し、そして軽く平面的に流散させる。それが、より大きく過剰になることは避ける。それというのも、これを避けなければ、材料が患者の歯の間隔又は咽頭腔中に達するという危険があるからである。この補綴物を患者の口腔内に入れ、そして正規の位置に配置させる。この補綴物を正確に設置すると同時に、重合用ランプを用いて補綴物基底を介して重合させ、その際、光が入るのが困難な範囲が個々に十分に照射されるように留意しなければならない。この重合用ランプは、光を照射している間、鞍状床に直接接触していてよく、これにより入射する光は可能な限り深く浸透しうる。
【００１１】
ランプ及び鞍状床の大きさに応じて、重合時間は、１ｃｍ2当たり少なくとも３０秒とすることが望ましい。全範囲の重合を実施した後に、補綴物を再び取り出して、そして「基底絶縁ゲル（ｂａｓａｌ  Ｉｎｓｕｌａｔｉｎｇ  Ｇｅｌ）」（グリセリン／ケイ酸を基礎とするゲル）を塗布し、そして分散液層を除去する。最後に、基底を介して１ｃｍ2当たり３０秒にわたって重合させる。
【００１２】
仕上げは、硬質合金フライス及びラバー被覆装置又はエメリーペーパーを用いて実施する。研磨は慣用のコンポジット研磨によって実現させることができる。
【国際調査報告】
2007512059.tif 000002
2007512059.tif 000003
2007512059.tif 000004
2007512059.tif 000005
2007512059.tif 000006
2007512059.tif 000007
2007512059.tif 000008
2007512059.tif 000009
2007512059.tif 000010
2007512059.tif 000011